(57)【要約】      （修正有）【課題】プラズマチャンバー内で、ワークピースの周囲における露出金属からの電気的アークを減少又は排除することのできるプロセスキットを提供する。【解決手段】半導体製造プロセスプラズマチャンバー内でワークピース１０の付近に取り付けられるプロセスキットであって、誘電体材料で構成され、中央開口部を有すると共に、その外縁がワークピース１０の外縁よりも外側にある誘電体シールド４０と、抵抗率が０．１Ωｃｍ以下の半導体材料で構成され、中央開口部を有すると共に、その外縁がワークピース１０の外縁よりも外側にある導電性カラー５０、５２とを備え、導電性カラー５０、５２が、誘電体シールド４０の少なくとも一部分の上に横たわる。【選択図】図１
2010177671.tif 000002
【特許請求の範囲】
【請求項１】
半導体製造プロセスプラズマチャンバー内でワークピースの付近に取り付けられるプロセスキットであって、
誘電体材料で構成され、中央開口部を有すると共に、その外縁が上記ワークピースの外縁よりも外側にある誘電体シールドと、
抵抗率が０．１Ωｃｍ以下の半導体材料で構成され、中央開口部を有すると共に、その外縁が上記ワークピースの外縁よりも外側にある導電性カラーとを備え、
上記導電性カラーが、上記誘電体シールドの少なくとも一部分の上に横たわる、プロセスキット。
【請求項２】
上記導電性カラーは、抵抗率を０．１Ωｃｍ以下とするに充分な濃度のドーパントを有する半導体材料で構成される、請求項１に記載のプロセスキット。
【請求項３】
上記導電性カラーは、抵抗率が０．０３Ωｃｍ以下である、請求項
１に記載のプロセスキット。
【請求項４】
半導体製造プロセスプラズマチャンバー内でワークピースの付近に取り付けられるプロセスキットであって、
誘電体材料で構成され、中央開口部を有すると共に、その外縁が上記ワークピースの外縁よりも外側にある誘電体シールドと、
抵抗率が０．０１２Ωｃｍ以下の半導体材料で構成され、中央開口部を有すると共に、その外縁が上記ワークピースの外縁よりも外側にある導電性カラーとを備え、
上記導電性カラーが、上記誘電体シールドの少なくとも一部分の上に横たわる、プロセスキット。
【請求項５】
上記導電性カラーは、抵抗率を０．０１２Ωｃｍ以下とするに充分な濃度のドーパントを有する半導体材料で構成される、請求項４に記載のプロセスキット。
【請求項６】
半導体製造プロセスプラズマチャンバー内でワークピースの付近に取り付けられるプロセスキットであって、
誘電体材料で構成され、中央開口部を有すると共に、その外縁が上記ワークピースの外縁よりも外側にある誘電体シールドと、
抵抗率が０．００８〜０．０１２Ωｃｍの範囲の半導体材料で構成され、中央開口部を有すると共に、その外縁が上記ワークピースの外縁よりも外側にある導電性カラーとを備え、
上記導電性カラーが、上記誘電体シールドの少なくとも一部分の上に横たわる、プロセスキット。
【請求項７】
上記誘電体シールドの上記一部分は、上記導電性カラーのいずれの部分も上記誘電体シールドを貫いて上記誘電体シールドの最下面まで延びないように上記導電体カラーの下に横たわっている、請求項１、４、６のいずれか一項に記載のプロセスキット。
【請求項８】
上記誘電体シールドは、上記導電性カラーに面する前面を有し、
上記導電性カラーは、上記誘電体シールドの上記前面を完全にカバーする、請求項１、４、６のいずれか一項に記載のプロセスキット。
【請求項９】
上記誘電体シールドは、半径方向内側の部分と、半径方向外側の部分で構成され、
上記導電性カラーは、上記誘電体シールドの上記半径方向内側の部分の上に横たわる、請求項１、４、６のいずれか一項に記載のプロセスキット。
【請求項１０】
上記導電性カラーは、その半径方向の巾が少なくとも５．７ｍｍである、請求項１、４、６のいずれか一項に記載のプロセスキット。
【請求項１１】
上記導電性カラーは、上記ワークピースエリアの周囲を越えて半径方向に少なくとも４ｍｍ延びる、請求項１、４、６のいずれか一項に記載のプロセスキット。
【請求項１２】
上記導電性カラーは、上記ワークピースエリアの周囲を越えて半径方向に少なくとも８ｍｍ延びる、請求項１、４、６のいずれか一項に記載のプロセスキット。
【請求項１３】
上記導電性カラーは、その厚みが少なくとも０．７ｍｍである、請求項１、４、６のいずれか一項に記載のプロセスキット。
【請求項１４】
上記導電性カラーは、その厚みが少なくとも１．８ｍｍである、請求項１、４、６のいずれか一項に記載のプロセスキット。
【発明の詳細な説明】
【技術分野】
【０００１】
本発明は、半導体製造に使用されるプラズマチャンバーにおいてワークピースを取り巻く導電性カラー又はリングに係る。
【背景技術】
【０００２】
プラズマ補助エッチングや化学蒸着のような種々の半導体製造プロセスがプラズマプロセスチャンバーにおいて実行される。ワークピース支持部材即ちペデスタルが半導体ワークピース即ち基板をチャンバー内の処理位置に支持する。１つ以上の試薬を含むプラズマがチャンバー内でワークピース位置付近に維持され、所望の半導体製造プロセスを実行する。
【０００３】
プロセスチャンバーは、ワークピース付近にカソード電極を備え、この電極は、高周波（ＲＦ）電源に容量性結合され、プラズマ本体に対して負のＤＣバイアス電圧を電極に発生する。このバイアス電圧は、イオンを引き付けてワークピースに衝撃を与え、所望の製造プロセスを促進させる。ＲＦ電源は、プラズマを維持するに必要な励起を供給する上で役立つ。
【０００４】
ワークピースをワークピース支持部材に保持するためのチャックは、クランプリングのような機械的なクランプである。より一般的には、このチャックは、チャック電圧が印加されるチャック電極を有する静電チャックである。誘電体がチャック電極を取り巻いて、ワークピース及びペデスタルの金属部分から電気的に絶縁する。
【０００５】
ＲＦ電源は、チャック電極、ペデスタルの金属本体部分、又はその両方に接続することができる。これら要素のどちらがＲＦ電源に接続されても、プロセスチャンバーのカソード電極として機能する。
【０００６】
ワークピースがその周囲付近に露出金属を有し、この露出金属の位置に大きな電界が存在する場合には、露出金属と、チャック電極又は金属ペデスタル本体との間に電気的アークが時々発生し得る。アークは、それにより生じる電流及び熱がワークピース上の電気的コンポーネントにダメージを及ぼすので、極めて望ましからぬものである。アーク発生の確率を高める要因は、カソードにかかる高いＤＣバイアス電圧、高いチャック電圧、及びチャンバー内のプラズマ密度を向上させるための磁界の使用を含む。
【発明の概要】
【０００７】
本発明は、プラズマチャンバー装置と、ワークピースの周囲の露出金属からの電気的アークを減少又は排除することのできる方法とに関する。プラズマチャンバーは、ワークピース付近にカソード電極を備えている。誘電体シールドがワークピースの周囲を取り巻く。導電性カラーも、ワークピースの周囲を取り巻き、誘電体の上に横たわる。
【０００８】
別の態様において、本発明は、上述した誘電体シールド及び導電性カラーを備えたプロセスキットに関する。
【０００９】
導電性カラーは、その抵抗率が充分に低い場合にはアークを実質的に減少又は排除するように機能することが分かった。抵抗率は、０．１Ωｃｍ以下でなければならず、好ましくは、０．０３Ωｃｍ以下でなければならない。
【００１０】
本発明の導電性カラーは、ワークピースの周囲の露出金属からアークが発生するおそれを効果的に減少又は排除する。
【００１１】
誘電体シールドをもたないプロセスキットと比較して、本発明の誘電体シールドは、ワークピースの周囲の外側でＲＦ電力を減衰することにより、ワークピースにより多くのＲＦ電力を効果的に集中させる。更に、焦点リングとして機能する持ち上げられたカラーを有するプロセスキット設計では、誘電体シールドは、プロセスキットを通してＲＦ電力を減衰することによりプロセスキットの浸食を減少することができる。
【図面の簡単な説明】
【００１２】
【図１】本発明によるプラズマチャンバーの長手方向概略断面図である。
【図２】図１の誘電体シールド及び導電性カラーの詳細な断面図である。
【図３】ウェハ平面の上に持ち上げられていない平らな導電性カラーを有する別の実施形態の詳細な断面図である。
【図４】誘電体シールドの持ち上げられた部分をカバーしない導電性カラーを有する別の実施形態の詳細な断面図である。
【図５】１部片の導電性カラーを有する別の実施形態の詳細な断面図である。
【発明を実施するための形態】
【００１３】
１．プロセスチャンバーの従来の要素
図２は、本発明を使用できる典型的な半導体製造プロセスチャンバーを示す。図示されたチャンバーは、エッチング又は化学蒸着（ＣＶＤ）に適した磁気増強型プラズマチャンバーである。本発明の導電性カラーを説明する前に、このチャンバーの従来の要素について説明する。
【００１４】
このプロセスチャンバーは、円筒状側壁１２、円形下壁１４及び円形上壁即ち蓋１６により包囲された真空チャンバーである。蓋１６の下部にアノード電極１８が取り付けられ、これは、通常、電気的に接地される。このアノード電極は、ガス導入口として働くように孔が設けられて、これを通してプロセスガスがチャンバーに入るようにしてもよい。チャンバー壁１２−１６の各々は、通常、金属であるが、壁の幾つか又は全部を半導体や誘電体にすることもできる。誘電体でない壁は、通常、電気的に接地されて、アノードの一部分として機能する。
【００１５】
半導体ウェアのようなワークピース即ち基板１０は、ワークピース支持部材即ちペデスタル２０の実質的に平らな前面（「前」面とは、アノードに面するペデスタルの面をいう）に取り付けられる。ペデスタルは、通常、チャンバーの下壁に取り付けられ支持される。（ペデスタルを支持する構造部は、示されていない。）ペデスタルは、通常、以下に述べるようにカソード電極として機能する金属本体２２を有するが、このペデスタル本体は、静電チャック誘電体に埋設された電極のような別の電極がカソード電極として接続される場合には、金属でなくてもよい。
【００１６】
ワークピースは、従来のクランプリングのような機械的クランプによりペデスタルに位置保持することができるが、より一般的には、ペデスタルの前部に従来の静電チャック２４、２６を備え、これがペデスタルの前面にワークピースをしっかり保持するように働く。ワークピースが円形の半導体ウェハである場合には、ペデスタルの前面も円形であり、ペデスタル及び静電チャックは、円筒状である。
【００１７】
静電チャックは、少なくとも１つのチャック電極２４と、このチャック電極を取り巻く誘電体２６とを含む。チャックの誘電体部分は、チャック電極をワークピースから電気的に絶縁すると共に、チャックの後方の金属ペデスタル本体２２からも電気的に絶縁する。
【００１８】
静電チャックを動作する電圧は、「チャック」電源２８により供給される。このチャック電源の一方の出力端子は、チャック電極に接続される。他方の出力端子は、通常、電気的に接地されるが、ペデスタルの金属本体部分に接続されてもよい。通常、チャック電源は、ＤＣ電圧を出力するが、これは、いずれの極性でもよい。
【００１９】
チャック誘電体の周囲は、ワークピースの周囲より若干小さいのが好ましく、即ちワークピースは、チャック誘電体の周囲から若干オーバーハングし、従って、チャック誘電体は、ワークピースがチャック上に配置されたときに若干中心を外れて整列ずれした場合でも、ワークピースによって完全にカバーされた状態に保たれる。ワークピースがチャック誘電体を完全にカバーすると仮定すれば、ワークピースは、ワークピース製造プロセスの環境において潜在的な浸食性物質又はダメージを及ぼす物質にチャックが露出されないよう確実にシールドする。例えば、好ましい実施形態では、ワークピースは、２００ｍｍのシリコンウェハであり、チャック誘電体は、直径が１９７ｍｍであり、従って、ウェハは、１．５ｍｍまで整列ずれしても、チャック誘電体を露出することはない。
【００２０】
静電チャックの下のペデスタルの部分は、通常、陽極酸化されたアルミニウムのような金属で構成された円筒状本体２２を備えている。ペデスタル本体は、通常、チャンバーの下壁又はチャンバー構造体の他の部分にこのペデスタル本体を容易に固定するためのフランジを形成するように、単純に静電チャンクより大きな半径を有している。ここに示す実施形態では、陽極酸化されたアルミニウムのペデスタルは、その半径がチャンクより２５ｍｍ大きい。
【００２１】
図示されていない真空ポンプが、プロセスチャンバーから排気マニホルド３０を経てガスを排気すると共に、チャンバー内の全ガス圧力を、プラズマの生成を容易にする充分低いレベル、通常、１０ミリｔｏｒｒから２０ｔｏｒｒの範囲に維持し、この範囲の下限及び上限の圧力は、各々、エッチング及びＣＶＤプロセスのための典型的な圧力である。
【００２２】
ワークピースの処理中に、ワークピース位置１０とアノード電極１８との間のプロセスチャンバーの領域にプラズマが維持される。プラズマは、１つ以上の試薬ガスで構成されるプロセス混合ガスをプラズマ状態に励起することにより生成される。プラズマをプロセスチャンバー内で励起する（現場のプラズマソース）か、又はさもなければ、プラズマを別のチャンバーで励起して（遠隔プラズマソース）それをプロセスチャンバーへポンピングすることは、いずれも従来技術である。
【００２３】
高周波（ＲＦ）電源３２が、１つ以上の直列結合キャパシタ３４を経て、１つ以上の次のチャンバー要素、即ちペデスタル本体２２、チャック電極２４、又はチャック誘電体２６に埋設された付加的な電極（ワイヤメッシュのような）に接続される。これら要素のどれがＲＦ電源に接続されても、プロセスチャンバーのカソード電極を集合的に構成する。多くの従来の実施例や、ここに示す好ましい実施形態では、金属のペデスタル本体がＲＦ電源に接続され、カソード電極として機能する。
【００２４】
ＲＦ電源は、カソード電極と、接地されたアノード電極１８との間にＲＦ電圧を印加し、これは、プラズマを維持するに必要な励起電力を供給するのに役立つ。又、カソードに印加されるＲＦ電圧は、アノード電極及びプラズマ本体の両方に対してカソード電極に時間平均化の負のＤＣバイアス電圧を発生し、これは、イオン化されたプロセスガス成分をカソード電極に向けて加速して、ワークピースに衝撃を生じさせる。
【００２５】
２．プロセスキット：誘電体シールド及び保護シールド
ワークピース即ち基板１０の表面において反応種及び荷電粒子の密度を最大にし、ひいては、ワークピースにおいて実行されるプラズマ増強型プロセスの反応率を最大にするために、プラズマとカソード電極との間のＲＦ電流は、ペデスタル２２の前面においてワークピースにより占有されたエリアに集中されねばならない。ワークピースによりカバーされないペデスタルの前面及び側面に流れるＲＦ電流は、ワークピース製造プロセスに直接貢献しないので、浪費されるＲＦ電力を表わす。それ故、ペデスタルのこのような表面を誘電体でカバーして、これら表面に流れるＲＦ電流を減少することは、従来技術である。図２は、カソードの側面をカバーする誘電体円筒３６と、ウェハ１０の周囲の外側にあるペデスタルの上面に載せられてそれをカバーする環状誘電体シールド即ちカラー４０とを示す。
【００２６】
この誘電体シールド４０の軸方向即ち長手方向厚みは、ＲＦ電源３２の周波数において実質的な電気的インピーダンスを与えるに充分な大きさであるのが好ましい。より詳細には、このインピーダンスは、シールドが存在しない場合にシールドにより占有される領域に生じるであろう電流又は電力密度に比して、シールドによりＲＦ電流密度又はＲＦ電力密度を実質的に減衰するに充分な大きさでなければならない。従って、誘電体シールドは、少なくともワークピースと同程度の厚みであり、例えば、ワークピースが従来のシリコンウェハである場合には、少なくとも０．７ｍｍ厚みであるのが好ましい。誘電体シールド４０の軸方向輪郭については、以下で説明する。
【００２７】
多くの半導体ワークピース製造プロセスでは、環状誘電体シールド即ちカラー４０の前面（即ちアノード電極を向いている面）をプラズマに露出させることが受け入れられる。しかしながら、このような露出は、チャンバーがワークピース上の誘電体材料をエッチングするプロセスを実行するよう意図されたときには、望ましくないものである。誘電体エッチングプロセスは、通常、ワークピース上の誘電体と共に誘電体シールドをエッチングし、従って、シールドを浸食して、その物理的な寸法を変化させ、ひいては、ワークピース製造プロセスの条件を不所望に変更する。シールドから浸食された化学種の解放も、ワークピース製造プロセスの化学的特性を不所望に変更し得る。
【００２８】
この問題に対する１つの従来の解決策は、誘電体シールドの上に横たわる環状の耐浸食性保護シールド即ちカラー５０、５２を設けることである。この保護シールドは、プロセスチャンバーで実行されるワークピース製造プロセスの環境による（例えば、化学的エッチング又はスパッターエッチングによる）侵食に対して誘電体シールド以上に耐える非誘電体材料で構成されねばならない。ワークピース製造プロセス中に保護シールドのある程度の浸食は不可避であるので、保護シールドの材料は、好ましくは、このような浸食によりワークピースを汚染することのない材料でなければならない。シリコン基板上の誘電体層をエッチングするためのプロセスを実行するチャンバーでは、保護シールドに対する好ましい材料はシリコンである。というのは、シリコンの保護シールドは、浸食しても、シリコン基板を汚染しないからである。ワークピースがシリコンであるときには、金属の保護リングは、一般に、望ましくない。というのは、僅かな量の金属でも、シリコン基板を汚染するからである。
【００２９】
図１及び図２に示す好ましい実施形態では、保護シールドは、２つの個別の要素、即ちシリコンの上部リング又は外側リング５０と、シリコンの内側リング５２とで構成される。内側リングは、カソード電極及びプラズマシースに接近するので、一般に、外側リンクよりも非常に急速に浸食する。保護シールドを個別の内側及び外側リングとして実施すると、大きな、ひいては、より高価な外側リングを交換せずに、内側リングを交換できるようになる。
【００３０】
誘電体シールド４０及び保護シールド５０、５２は、プロセスチャンバーの運転中に周期的に交換されるので、それらを組み合わせて「プロセスキット」と称する。誘電体シールド、その上に横たわるシリコンの保護リング、及び上述した他の全てのプロセスチャンバー要素は、参考として全ての内容をここに援用するケー氏等の２０００年９月２０日に出願された共通所有の米国特許出願第０９／６６５，４８４号に詳細に開示されている。
【００３１】
ここに示す好ましい実施形態を含むほとんどのプロセスチャンバーでは、プロセスキットの前面は、その軸方向輪郭が、ワークピースの周囲付近ではワークピースとほぼ同一平面であり、更に半径方向に外方の位置ではワークピースの平面より上に（即ちその前方に）軸方向に持ち上げられている。持ち上げられた部分がワークピースの周囲を取り巻いているプロセスキットは、「焦点リング」と称される。図１及び図２に示す実施形態では、シリコンの外側リング５０がワークピースの平面より上に持ち上げられ、焦点リングとして機能する。
【００３２】
持ち上げられた焦点リングの主たる機能は、ワークピース製造プロセスの空間的な均一性を改善することである。より詳細には、持ち上げられた焦点リングは、プラズマの方位方向の均一性及びワークピースの周囲付近の試薬の分布を改善する。更に、焦点リングは、ワークピース製造プロセスの半径方向の均一性を改善し、即ちワークピースの周囲付近のプロセス性能とワークピースの中心付近のプロセス性能との間の差を最小にするように最適化することができる。一般に、プロセスの均一性を最適化する焦点リングの寸法は、実験に基づいて決定されねばならない。
【００３３】
ほとんどのプロセスでは、持ち上げられた焦点リングの主たる作用は、反応種がワークピースの周囲に向って進行するのを焦点リングが妨げるような「陰影」作用又は「空乏」作用である。焦点リングがないときには、処理率が、ワークピースの周囲に近いほど高い傾向となる。空乏作用によりウェハ周囲付近の反応種の空乏状態を高めて、ウェハ中心付近の空乏状態に更に厳密に一致させるように、焦点リングの高さを最適化することができる。一般に、ウェハ周囲付近の活性種の空乏状態が高くなると、周囲付近の処理率が低下する。第２に、持ち上げられた焦点リングは、ウェハの周囲付近の反応種の駐留時間を増加する「拘束」又は「駐留時間」作用を発生し、これは、実行されている特定プロセスの化学特性に基づいてウェハ周囲付近の処理率を上昇又は低下させる。処理率に影響するのに加えて、「空乏」作用及び「駐留時間」作用は、エッチングプロセスにおける選択性や付着プロセスにおける膜の品質のような他のプロセス性能パラメータにも影響する。
【００３４】
第３に、持ち上げられた焦点リングは、ウェハの周囲付近でイオン束を増大する「イオン収束」作用を発生する。というのは、プラズマシースから下方に加速されたイオン３４が、持ち上げられた部分の内方に面する面３２に衝突して、ウェハに向って跳飛３６するからである（図３を参照）。このイオン収束作用は、ウェハの面と、ウェハに面する持ち上げられた部分の面３２との間の角度に大きく依存し、ここで、１３５°の角度（垂直から４５°）であれば、ウェハの中心に向ってイオンの最大の偏向を生じさせると予想される。持ち上げられた焦点リングの第４の作用は、ワークピースの周囲の外側でプラズマシースを軸方向上方に変位させて、プラズマシースをワークピースの周囲から更に移動させ、その結果、ワークピースの周囲付近での反応種の集中を減少することである。
【００３５】
空乏作用、駐留時間作用、収束作用及びプラズマ変位作用は、全て、高さＨが増加されるにつれて、更に顕著になる傾向がある。又、これらの作用は、全て、持ち上げられた部分の内面３２とウェハの周囲との間の半径方向ギャップにより影響される。収束作用は、あるギャップ（実験で決定されねばならない）において最大になると予想され、一方、他の３つの作用は、ギャップが増大するにつれて徐々に減少する。
【００３６】
焦点リング設計について考慮すべき事項は、前記米国特許出願第０９／６６５，４８４号に詳細に述べられている。
【００３７】
３．誘電体シールドの上に横たわる導電性カラー
ワークピース即ち基板１０がその周囲付近に露出金属を有し、この露出金属の位置に大きな電界が存在する場合には、露出金属と、プロセスキット又はチャック電極との間に電気的アークが時々発生し得る。
【００３８】
半導体デバイスの製造において、ワークピースの縁からある距離以上接近してワークピースに材料を付着してはならないと従来から言われており、この距離は、「縁除外分」と称される。２００ｍｍ直径のシリコンウェハの場合には、縁除外分は、３ｍｍから５ｍｍである。縁除外分を必要とする主たる目的は、ロボットがワークピースの縁を掴んだときに粒子が放出するのを回避するためである。
【００３９】
通常、ワークピースの縁に金属を露出させてはならないが、このような露出は、ワークピースに次々の層を付着しエッチングするときに整列エラーによっても生じ得る。金属特徴部が整列エラーのために縁除外ゾーンへ若干延びる場合には、それに続く誘電体又はレジスト層の整列ずれや、縁レジスト除去プロセスの不充分な制御の結果として、これら後続層によりそれが完全にカバーされないことがある。
【００４０】
アークは、それにより生じる電流や熱がワークピース上の電気的コンポーネントにダメージを及ぼすと共に、アークにより発生する多数の小さな粒子でワークピースが汚染され得るので、極めて望ましくない。アーク発生の確率を高める要因は、カソード電極にかかる高いＤＣバイアス電圧、高いチャック電圧、及びチャンバー内のプラズマ密度を向上させるための磁界の使用を含む。
【００４１】
アーク発生の主たる原因は、ワークピースの周囲付近に強い半径方向成分を有する電界であると考えられる。この半径方向電界は、カソードと接地点との間のＲＦ電圧と、カソードＤＣバイアス電圧と、チャック電圧との組合せにより発生されると考えられる。
【００４２】
本発明においては、従来の誘電体シールド４０の上に横たわり且つワークピースの周囲を厳密に取り巻く高導電性カラーにより、アーク発生のおそれが劇的に減少され又は排除される。この導電性カラーとワークピースの周囲との間のギャップは、できるだけ僅かであるか又はゼロであるのが好ましい。これは、導電性カラーの内半径（即ち半径方向内側の境界）がワークピースの外半径（即ち周囲）以下であって、ワークピースの周囲が導電性カラーの半径方向内側部分に接触するか又は重畳する場合に達成される。
【００４３】
好ましい実施形態では、この導電性カラーは、前述した耐浸食性保護カラー５０、５２に単に取って代わるものである。より詳細には、図１及び２に示す好ましい導電性カラー５０、５２は、従来の保護カラー５０、５２と同一であるが、導電性カラーの材料は、その抵抗率が０．１Ωｃｍ以下であり、好ましくは、０．０３Ωｃｍ以下である。
【００４４】
この導電性カラーは、所要の低い抵抗率を有するものであれば、いずれの材料で製造することもできる。例えば、導電性カラーは、金属、ドープされた半導体、ドープされたセラミック、又は導電性セラミック、例えば、ある金属酸化物で構成することができる。又、導電性カラーに対して選択される材料は、保護シールドにおいて望まれる上述した他の特性も有していなければならず、即ち（１）ワークピース製造プロセスの環境による浸食に耐える特性、及び（２）導電性カラーが浸食されたときにワークピースを汚染する物質を放出しない特性も有していなければならない。
【００４５】
シリコンウェハ上の誘電体膜をエッチングするためにプラズマチャンバー内で保護シールドとして使用するためのこれら２つの基準をシリコンが満足することは、上記で説明した。同じ理由で、本発明の導電性カラー５０、５２として使用するのにもシリコンが好ましい。しかしながら、本発明では、従来の耐浸食性保護シールドのシリコンよりも相当に低い抵抗率を有するシリコンの使用が要求される。これは、シリコンの導電率を高めるために従来使用されているＮ型又はＰ型ドーパントをシリコンにドープすることにより達成できる。シリコンにおけるドーパントの濃度は、ドープされたシリコンが０．１Ωｃｍ以下の抵抗率を有するに充分なほど大きくなければならない。
【００４６】
炭化シリコンも、０．１Ωｃｍ以下の所要レベルに抵抗率を下げるに充分なほどドープされた場合には、導電性カラーの材料として使用するための上記基準を満足すると予想される。
【００４７】
本発明は、このような理論に限定されないが、導電性カラーがアーク発生を防止するメカニズムは、次の通りであると考えられる。導電性カラーは、導電率が高いので、その全面にわたってほぼ等しい電位を課する。これは、ワークピースの縁付近で半径方向電界を減少するときに少なくとも２つの利点を有する。第１に、カラーがワークピースの周囲から半径方向外方に延びる距離にわたり、電界は、カラーの表面においてゼロに近づく。第２に、カラーは、ワークピースを取り巻き、ワークピースの周囲にわたりほぼ等しい電位を課するので、ワークピースの平面に沿った電界が減少される。
【００４８】
誘電体シールドを欠いた従来の設計と比較して、本発明は、ワークピースの周囲の外側でＲＦ電力を減衰することにより、ワークピースにより多くのＲＦ電力を集中するという効果を有する。更に、焦点リングとして機能する、持ち上げられたカラーを有するプロセスキット設計において、誘電体シールドは、プロセスキットによりＲＦ電力を減衰することによりプロセスキットの浸食を減少することができる。
【００４９】
４．比較テスト
図１及び図２に示した本発明の実施形態を、外側カラー即ちリング５０及び内側カラー即ちリング５２に対して他の材料を使用するプロセスキットで比較した。より詳細には、２００ｍｍ直径のシリコンウェハにパッド用の開口を形成するために酸化シリコン及び窒化シリコンの誘電体層をエッチングする従来の磁気増強型プラズマ補助プロセスを実行しながらアーク発生についてテストした。テストに使用したウェハは、誘電体層の下にパターン化された金属特徴部を有するものであった。ウェハは、２つの異なる製造ロットから得られ、第２ロットからのウェハは、第１ロットからのウェハよりもアークを発生する傾向が高いものであった。
【００５０】
処理後にウェハを目視検査したり、チャンバー内の閃光を目視監視したり、カソードＤＣバイアス電圧、チャック電圧、及びＲＦ電源とカソードとの間の反射電力を連続的に監視したりする多数の方法によりアークを検出した。監視されたいずれの値のスパイクもアークの徴候と解釈した。
【００５１】
例１：導電性の外側カラー５０及び内側カラー５２は、ドープされたシリコンの抵抗率が０．００８から０．０１２Ωｃｍの範囲となるような硼素濃度でドープされたシリコンで構成した。アークは全く観察されなかった。その結果は、ドープされたシリコンが単結晶シリコンであるか多結晶シリコンであるかに無関係であった。
【００５２】
対照１：比較のために、前節で述べた導電性リングと同じ寸法を有するが、抵抗率が約２Ωｃｍの軽くドープされたシリコンで構成された従来の外側カラー５０及び内側カラー５２に置き換えた。本発明をテストするのに使用したものと同じエッチングプロセス及びテストウェアを使用して、アーク発生の多数の実例を検出すると共に、両ロットからのテストウェアへのダメージを観察した。
【００５３】
対照２：又、１０５Ωｃｍの非常に高い抵抗率を有する炭化シリコンで構成される以外は同じ外側カラー５０及び内側カラー５２についても比較した。アーク発生の多数の実例を検出すると共に、両ロットからのテストウェアへのダメージを観察した。
【００５４】
例２：例１でテストした導電性内側カラー５２は、軸方向厚みが３．６ｍｍであった。例２として、例１の内側カラーの厚みの半分である１．８ｍｍの厚みを有する導電性内側カラー５２に置き換えた。内側カラーの下の誘電体シールドの部分の厚みを１．８ｍｍ増加し、そのプロセスキットが例１の場合と同じスペースを占有するようにした。例２の薄いカラー５２は、例１の厚いカラーと同程度に良好に機能し、即ちアーク発生の実例は検出されなかった。それ故、テストされたものより大きい軸方向厚みを有するカラーを使用したときに、何らかの性能上の利益が得られるとは考えられない。厚いカラーの主たる効果は、交換を必要とするまでにより多くの浸食に耐えることができ、且つ割れ難くて、個人が手で取り扱う間に偶発的なダメージを受け難いことである。
【００５５】
例３：図３は、導電性カラー５４が単に平らな環状のもので、その外径が誘電体シールド４４の外径に等しい本発明の別の実施形態を示す。この導電性カラーの上面は、ウェハ１０の下面と同一平面であり、従って、ワークピースの平面の上に（前方に）延びる焦点リングは存在しない。誘電体シールド４４は、その平らな上面が導電性カラー５４の平らな下面に一致している。同じテスト条件の下で、例３の実施形態は、例１及び２の実施形態と同程度に良好に機能し、即ちアーク発生は全く検出されなかった。これは、持ち上がった焦点リングを持つことが、本発明のアーク減少の利益を得るために重要でないことを実証している。
【００５６】
例４：図４は、導電性の内側カラー５２を含むが、導電性の外側カラー５０を含まない本発明の別の実施形態を示す。テストにおいて、この実施形態の誘電体シールド４６のサイズは、図２の実施形態の誘電体シールド４０及び外側カラー５２の合成サイズと同じであった。導電性の内側カラー５２は、図２の実施形態をテストするのに使用されたものと同じであった。同じテスト条件のもとで、若干のアークを検出したが、対照１及び対照２の場合より遥かに少ないものであった。より詳細には、第１ロットからのウェハは、アークのダメージを全く示さなかったが、監視されている電圧においてアークの潜在性を示すスパイクが検出された。第２ロットからのウェハは、アークのダメージを示した。
【００５７】
例１、２及び３が例４より良好に機能したという事実は、全半径方向巾が非常に小さい導電性カラー５０、５２、５４が最良のアーク抑制を達成しないことを示している。例１、２及び４では、内側の導電性カラー５２は、その半径方向巾が５．７ｍｍであり（１０４ｍｍ外半径から９８．２ｍｍ内半径を引いたもの）、そのうちの４ｍｍは、ウェハの周囲を越えて半径方向に（即ち外側に）延びており、１．７ｍｍは、ウェハの背後に（即ち下に）あり、即ち１００ｍｍ半径のウェハが静電チャックの周囲を１．７ｍｍだけオーバーハングしている。例１の外側導電性カラー５０及び例３の平らな導電性カラー５４は、外半径が１３４ｍｍであり、従って、例１及び２の導電性カラーは、１００ｍｍ半径ウェハの周囲を越えて３４ｍｍ延びる全半径方向巾を有する。
【００５８】
ウェハの周囲を越える半径方向巾は、導電性カラーの最も重要な寸法であると考えられる。これらのテストは、カラーが、図３の実施形態のようにウェハの周囲を越えて少なくとも４ｍｍ、好ましくは、少なくとも８ｍｍ延びる場合に、導電性カラーのアーク抑制性能が良好になることを指示している。図２の実施形態のようにカラーがウェハの周囲を越えて少なくとも３４ｍｍ延びるときにはアーク抑制が完全であった。
【００５９】
上記テストに使用された要素の他の特性は、次の通りであった。導電性外側カラー５０は、ウェハの平面より上の（前方の）持ち上がりが６ｍｍであった。静電チャックの誘電体２６は、１０ｍｍ厚みの窒化アルミニウムであった。誘電体シールドは、石英で、内側カラー５２の下の厚みが６．３ｍｍであり、外側カラー５０の下の厚みが１１．４ｍｍであった。
【００６０】
上記テストに使用されたエッチングプロセスの条件は、次の通りであった。電源３２により供給されるＲＦ電力は、１３．５６ＭＨｚの周波数において１５００ワットであり、これは、接地されたチャンバー壁に対して−１５００ボルトのＤＣバイアスをペデスタル本体２２に発生した。チャック電源２８は、接地点に対して−８００ボルトをチャック電極２４に供給した。
【００６１】
チャンバーの圧力は、１５０ミリｔｏｒｒであり、エッチングプロセスガスの流量は、５０ｓｃｃｍＣＦ４、３０ｓｃｃｍＣＨＦ３、１０ｓｃｃｍＳＦ６、１０ｓｃｃｍＮ２、及び１００ｓｃｃｍＡｒであった。
【００６２】
５．付加的な実施形態
図５は、個別の外側及び内側カラー５０及び５２に変わって一体的な導電性カラー５６を使用した本発明の別の実施形態を示す。誘電体４８は、図２の誘電体４０と同様であるが、その上部の内径は、一体的な導電性カラーを受け入れるために更に大きくされている。この実施形態は、図１及び２の実施形態と同様に機能すると予想される。
【００６３】
シリコンの導電率を高めるために従来使用されているドーパントを、上記テストに使用された硼素ドーパントに置き換えられることが予想される。上述したように、導電性カラー５０、５２、５４、５６は、必要な抵抗率が０．１Ωｃｍ以下で、好ましくは、０．０３Ωｃｍ以下である半導体及び金属を含むいかなる材料でも構成できることが予想される。
【００６４】
本発明は、「上」及び「下」のような方向を表わす語を用いて説明したが、これらの語は、要素の相対的な位置を表わすものに過ぎず、地球重力場に対するそれらの方向を表わすものではない。本発明は、下向き又は横向きの方向でワークピースを処理するのに使用されるような要素の他の向きでも等しく有用である。
【符号の説明】
【００６５】
１０・・・ワークピース（基板）、１２・・・円筒状側壁、１４・・・円形下壁、１６・・・円形上壁、１８・・・アノード電極、２０・・・ワークピース支持部材（ペデスタル）、２２・・・金属本体（カソード電極）、２４・・・チャック電極、２６・・・誘電体、２８・・・チャック電源、３２・・・高周波電源、３４・・・キャパシタ、３０・・・排気マニホルド、４０、４４・・・誘電体シールド、５０・・・外側カラー、５２・・・内側カラー、５４・・・導電性カラー
【図１】
2010177671.tif 000003
【図２】
2010177671.tif 000004
【図３】
2010177671.tif 000005
【図４】
2010177671.tif 000006
【図５】
2010177671.tif 000007
【外国語明細書】
2010177671000001.pdf